도 4 는 ( a ) 메탄 공급 원료 농도 가 41 ppm 인 전해 연마 된 Cu 상 에서 성장 시킨 그라핀 의 광학 이미지 ; ( b ) 도 4 ( a ) 에 나타낸 지점 A 및 B 로부터 취한 라만 스펙트럼 ; ( c ) 메탄 공급 원료 농도 가 41 ppm 인 전해 연마 된 Cu 상 에서 성장 시킨 다음 산화 된 Si 기판 으로 전사 된 그라핀 의 광학 현미경 사진 ; ( d ) 도 4 ( c ) 의 지점 A 및 B 에서 취한 라만 스펙트럼 을 도시 하 며 ; 도 4 ( d ) 의 삽도 는 2 D 밴드 의 세부 사항 을 나타내 고 ; 지점 A 의 스펙트럼 은 단일 로렌 쯔 형 ( Lorentzian ) 이 며 , 이 는 상기 영역 이 단일 층 그라핀 임 을 의미 하 는 반면 , 지점 B 의 2 D 피크 는 4 가지 성분 의 복잡 한 형태 이 며 , 이 는 이중층 그라핀 을 의미 한다 .